(57)【特許請求の範囲】
【請求項１】
ゼオライト系モレキュラシーブを触媒成分の主剤とし、Ｈｇ２＋を選択的にＨｇ０に変換するものであり、
変換されたＨｇ０を含む、排気ガス又はプロセスガス中のＨｇ０の濃度を選択的に検出するために用いられ、動作温度を３００〜５００℃とすることを特徴とする水銀還元用触媒。
【請求項２】
前記ゼオライト系モレキュラシーブが、モレキュラシーブ３Ａ、モレキュラシーブ４Ａ、モレキュラシーブ５Ａ、およびモレキュラシーブ１３Ｘのいずれかあるいはこれらいずれかの組合せであることを特徴とする請求項１記載の水銀還元用触媒。
【請求項３】
強酸性ガスに対する被毒抑制剤として、リン酸塩、亜硫酸塩、及び、亜硫酸を形成する塩基性物質の群から選択される１種類以上である高温安定塩類を触媒成分に含浸または混合することを特徴とする請求項１または２記載の水銀還元用触媒。
【請求項４】
前記モレキュラシーブまたはこれにリン酸塩、亜硫酸塩、及び、亜硫酸を形成する塩基性物質の群から選択される１種類以上である高温安定塩類を含浸または混合した試剤をハニカム形状に成形することを特徴とする請求項１〜３のいずれかに記載の水銀還元用触媒。
【請求項５】
請求項１〜４のいずれかに記載の水銀還元用触媒をガラス、石英、セラミックスなどの無機質材料または金属として酸化処理したステンレス鋼、チタンを接ガス材料とする所定の容器に充填した水銀変換ユニットであって、該水銀還元用触媒の動作温度を３００〜５００℃とすることを特徴とする水銀変換ユニット。
【請求項６】
請求項１〜４のいずれかに記載の水銀還元用触媒または請求項５記載の水銀変換ユニットを用いた全水銀測定装置であって、試料採取流路の一部に該水銀還元用触媒または水銀変換ユニットを有し、その処理後の試料を紫外線吸光式分析計に導入することを特徴とする排気ガス中の全水銀測定装置。
【請求項７】
前記試料採取流路の水銀還元用触媒または水銀変換ユニットの前段階に、ミスト捕集剤または中和剤を使用することを特徴とする請求項６記載の排気ガス中の全水銀測定装置。
【発明の詳細な説明】
【技術分野】
【０００１】
本発明は、水銀還元用触媒、水銀変換ユニットおよびこれを用いた排気ガス中の全水銀測定装置に関し、例えば、石炭燃焼排気ガス中の全水銀を測定する場合における、水銀還元用触媒、水銀変換ユニットおよびこれを用いた排気ガス中の全水銀測定装置に関する。
【背景技術】
【０００２】
従来から、燃焼排気ガス中の全金属水銀の測定装置においては、ＪＩＳ  Ｋ  ０２２２に規定される、連続測定法や金アマルガム捕集−濃縮操作を用いる稀釈測定法を用いた固定発生源用全水銀測定装置が使用されてきた。ここで、金アマルガムを用いる稀釈測定法とは、試料ガスを高温にて水銀化合物を金属水銀に還元後、稀釈して水銀を金アマルガムとして捕捉し、一定時間後高温にてアマルガム水銀を再気化させて紫外線吸光法で金属水銀を測定する方法である（例えば非特許文献１参照）。
【０００３】
しかしながら、昨今の用途の拡大に伴い、例えばごみ焼却炉などからの排気ガス中の水銀の測定においては、従前の方法では、排気ガス中の窒素酸化物（ＮＯｘ）や二酸化硫黄（ＳＯ２）あるいは塩化水素（ＨＣｌ）などの存在によって影響を受けることから、十分な精度を有する測定値を得ることが困難であった。現在、こうした測定方法の改善あるいは新たな測定方法の要請に対して、以下に示す種々の提案がなされている。
【０００４】
具体的には、図７に示すように、汚泥や廃棄物の処理などの排気ガス中に含有されているガス状全水銀の連続分析法として、必要に応じ水銀含有ガスの加熱（約２３０℃）を行った後、水銀含有ガスをガス状のまま加熱（約２００℃）した金属（金属錫、金属亜鉛等）からなる固体の還元触媒２１で処理し、水銀含有ガス中の化合物水銀（塩化物、酸化物等）を金属水銀に還元し、フレームレス原子吸光分析装置２２によって測定する方法が提案された（例えば特許文献１参照）。
【０００５】
また、図８（Ａ）および（Ｂ）に示すように、塩化第二水銀を含有するガス中の水銀を分析する装置３１として、錫の粒子３２の表面に塩化第一錫の被膜３３を形成してなる還元剤３４を還元反応器３５内に充填し、還元装置３６により、前記ガスを還元反応器３５を通過させて、そのとき還元剤３４により塩化第二水銀中のＨｇ２＋をＨｇ０に還元し、還元されたＨｇ０を分析器（フレームレス原子吸光分析装置）３７で分析する。これにより、ガス中の塩化水素ガスの濃度が低い場合でも、正しく水銀分析を行うことができる（例えば特許文献２参照）。
【０００６】
【非特許文献１】ＪＩＳ  Ｋ  ０２２２−１９９７
【特許文献１】特公平１−５４６５５号公報
【特許文献２】特開２００１−３３４３４号公報
【発明の開示】
【発明が解決しようとする課題】
【０００７】
しかしながら、上記の測定方法あるいは測定装置を用いて、石炭燃焼排気ガス中の全水銀の測定を行った場合には、共存する排気ガス中の酸化セレンや酸化砒素（いずれも気体）などの金属酸化物による触媒の被毒や、共存するガス成分ＳＯ２、ＮＯ２および水分などによる触媒活性への影響など、正確な測定が困難であった。
【０００８】
つまり、金属酸化物については、本発明者の検証によって、水銀化合物（２価水銀）の還元処理過程において、水銀化合物と同時に還元反応が起きて、水銀とアマルガムを作り易く、水銀が捕捉され、次第に測定値の低下をきたし、場合によっては水銀測定ができなくなることがあるとの知見を得た。特に、石炭燃焼排気ガスには、鉛（Ｐｂ）やセレン（Ｓｅ）などの水銀とアマルガムを形成し易い金属の酸化物が比較的多く含まれていることから、その影響が無視できず、従前の方法では、その回避は困難であった。
【０００９】
また、ＪＩＳ  Ｋ  ０２２２に規定される金アマルガム捕集−濃縮操作を用いる稀釈測定法については、稀釈誤差が大きい、バッチ測定しかできない、高温還元触媒の性能劣化などの問題があった。さらに、これは高温触媒を使用するが、ＳＯ２が高温度で酸化されＳＯ３ミストを生成するため酸スクラバーを設置する必要があるという課題もあった。また、高温触媒に使用する接ガス材質、例えばステンレス鋼（ＳＵＳ）などにより元素水銀が再び酸化され易く、触媒ユニットの構成部材の選定が必要である。
【００１０】
このように、石炭燃焼排気ガスを対象とした全水銀測定装置に対する上記のような要請はあるものの、金アマルガム捕集−濃縮操作を用いる稀釈法以外の抽出サンプリング方式による水銀の連続測定装置は、実質的に未開発の状況であった。
【００１１】
また、原子吸光分析法においては、紫外領域の光吸収を利用することから、石炭燃焼排気ガスに共存する数１０００ｐｐｍレベルの高濃度のＳＯ２やＮＯ２の存在によって受ける干渉影響を無視することができない。
【００１２】
そこで、この発明の目的は、こうした要請に対応し、石炭燃焼排気ガスなどのように、種々の金属酸化物や腐蝕性の強酸性ガスなどが共存する場合であっても、高い還元機能を維持できる水銀還元用触媒および水銀変換ユニットを提供することにある。また、該水銀還元用触媒および水銀変換ユニットを用い、共存成分の影響を受けない、高精度で、かつ長期安定性の高い、連続測定が可能な排気ガス中の全水銀測定装置を提供することにある。
【課題を解決するための手段】
【００１３】
本発明者は、鋭意研究を重ねた結果、以下に示す水銀還元用触媒、水銀変換ユニットおよびこれを用いた排気ガス中の全水銀測定装置によって、上記目的を達成できることを見出し、本発明を完成するに到った。
【００１４】
本発明は、水銀還元用触媒であって、ゼオライト系モレキュラシーブを触媒成分の主剤とすることを特徴とする。
【００１５】
上記のように、従前の全水銀測定装置では、石炭燃焼排気ガスなどのように種々の金属酸化物や腐蝕性の強酸性ガスなどが共存する場合には、触媒性能を維持し、共存成分の影響を受けない連続測定を行うことは困難であった。つまり、水銀還元用触媒としては、（Ａ）水銀化合物（２価）に対する還元作用の選択性に加え、（Ｂ）金属酸化物との非反応性、特に鉛（Ｐｂ）やセレン（Ｓｅ）などとアマルガムを形成しにくい特性、および（Ｃ）強酸性ガスなどに対する耐蝕性、が求められる。本発明者は、こうした化学的な影響を受けずに水銀の還元機能を有する種々の触媒を検討した結果、ゼオライト系触媒、特にゼオライト系モレキュラシーブを触媒成分の主剤とする触媒（以下「ＭＳ」という。）が水銀の還元機能に非常に有効であることを見出した。
【００１６】
つまり、（Ａ）選択性については、ＭＳが有する吸着機能と、その名「モレキュラシーブ（分子篩）」の通り、分子篩機能によって得られる触媒表面での吸着選択性によって、水銀化合物（２価）に対して選択的に還元作用が働くと推考される。具体的な分子篩機能については、後述する。従来、ＭＳは、石油精製工業で乾燥工程または脱硫工程において使用されてきたが、還元反応特に水銀還元用としての選択性に対するについての検討は殆どされていなかった。本発明は、こうした知見を利用することによって、高い選択性を有する水銀還元用触媒を確保することが可能となった。また、（Ｂ）金属酸化物との非反応性については、実証においても殆どその影響を受けることはなかった。後述するように、ＭＳが有する吸着機能と分子篩機能に関連すると推考される。さらに（Ｃ）耐蝕性については、ゼオライトを基材とするＭＳにおいては本来的に有する特性であり、実証においても問題なかった。本発明は、以上のようなＭＳに係る種々の特性を活用することによって、高い還元機能を維持できる水銀還元用触媒を提供することを可能にしたものである。
【００１７】
本発明は、上記水銀還元用触媒であって、前記ゼオライト系モレキュラシーブが、モレキュラシーブ３Ａ、モレキュラシーブ４Ａ、モレキュラシーブ５Ａ、およびモレキュラシーブ１３Ｘのいずれかあるいはこれらいずれかの組合せであることを特徴とする。
【００１８】
上記のような分子篩機能は、ＭＳの細孔に対象物である水銀化合物が選択的に吸着されることが重要である。つまり水銀化合物の分子径とＭＳの細孔径との関係が重要となる。例えば、石炭燃焼排気ガスなど各種排気ガス中には塩化第二水銀（ＨｇＣｌ２）が多く含まれ、比較的大きな分子径を有する水銀化合物の代表とされる。このとき、ＨｇＣｌ２は、直線形で、分子径Ｈｇ−Ｃｌは２．２３〜２．２７Å（×２）であり、ＭＳの細孔径３〜１０Åよりも小さいことからＭＳの細孔に容易に填り、細孔内に吸着されて篩い機能が働きやすい。つまり、水銀還元用触媒については、ＭＳのうちにあっても、さらにその分子径に相当するＭＳ３Ａ，４Ａ、５Ａ、１３Ｘが分子篩機能を強く有することから好ましい。こうした分子篩機能および吸着機能を生かすことによって、ＭＳの細孔内に吸着されたＨｇＣｌ２は、加熱条件下においてＨｇ−Ｃｌ間を切断し元素水銀に変換することができ、排気ガス測定用などにおいてその触媒機能を発揮することができる。詳細なメカニズムについては、後述する。
【００１９】
本発明は、上記水銀還元用触媒であって、強酸性ガスに対する被毒抑制剤として高温安定塩類を触媒成分に含浸または混合することを特徴とする。
【００２０】
石炭燃焼排気ガスなどの排気ガス測定用などに用いられる水銀還元用触媒としては、上記（Ｃ）耐蝕性以外に、排気ガス中に含まれる強酸性ガスによる触媒活性の長期的な被毒作用を考慮することが重要である。特にＳＯ２については、実証において高温酸化によるＳＯ３の生成とともに、触媒活性に対しても大きな影響を与えることが分かった。これに対して、種々の検討の結果、リン酸塩などをＭＳに含浸または混合処理することによって、こうした被毒を長期にわたり抑制することができることを実証したもので、ＭＳにこうした処理を行うことによって、高い還元機能を維持できる水銀還元用触媒を提供することを可能にしたものである。
【００２１】
ここで、「高温安定塩類」とは、３００℃以上の比較的高温度域において、安定性の高い塩類をいい、具体的には、リン酸塩や亜硫酸塩あるいは亜硫酸を形成する塩基性物質などを挙げることができる。詳細は後述する。
【００２２】
本発明は、上記水銀還元用触媒であって、前記モレキュラシーブまたはこれに高温安定塩類を含浸または混合した試剤をハニカム形状に成形することを特徴とする。
【００２３】
石炭燃焼排気ガスなどの排気ガスを測定対象となる場合、試料中には多量のダストやミストなどを含むことが多く、水銀還元触媒として長期間使用する場合においては、触媒の有効表面積を如何に確保するかが重要となる。通常ＭＳは粒状体として市販されることが多いが、粒状体の細粒化を行う方法については、長期の粒子間の衝突によるダストの発生を伴うおそれがあることから、ＭＳまたはこれに高温安定塩類を含浸または混合した試剤をハニカム形状に成形することによって、触媒表面積の確保とともに触媒の磨耗を防止し、長期間の高い還元機能を維持できる水銀還元用触媒を提供することが可能となる。
【００２４】
本発明は、上記いずれかの水銀還元用触媒をガラス、石英、セラミックスなどの無機質材料または金属として酸化処理したステンレス鋼、チタンを接ガス材料とする所定の容器に充填した水銀変換ユニットであって、該水銀還元用触媒の動作温度を３００〜５００℃とすることを特徴とする。
【００２５】
一般に還元反応は高温ほど反応性高く、触媒作用も温度によって大きな影響を受けることから、所定の温度を維持することが好ましい。検証の結果、ＭＳを水銀還元用触媒として所定の還元効率を確保し維持させるには、動作温度を３００℃以上とすることが好ましいことが判った。一方、更なる高温条件下においてはＳＯ３の生成など副次的な問題の発生を伴うことから、実稼動時においては約５００℃を上限値とすることが好ましいことが判った。また、触媒を充填する容器の接ガス材料については、ステンレス鋼（ＳＵＳ）などは還元水銀が再び酸化され易く、ガラス、石英、セラミックスなどの無機質材料または金属として酸化処理したＳＵＳ、チタン（Ｔｉ）が好ましいことが判った。本発明は、水銀還元用触媒の動作温度を所定の範囲に維持し、接ガス材料を選定した水銀変換ユニットを提供できるようにすることによって、下記のような、共存成分の影響を受けない、高精度で、かつ長期安定性の高い、連続測定が可能な排気ガス中の全水銀測定装置に供することが可能となる。
【００２６】
本発明は、上記いずれかの水銀還元用触媒または水銀変換ユニットを用いた排気ガス中の全水銀測定装置であって、試料採取流路の一部に該水銀還元用触媒または水銀変換ユニットを有し、その処理後の試料を紫外線吸光式分析計に導入することを特徴とする。
【００２７】
上記のように、本発明に係る上記水銀還元用触媒または水銀変換ユニットは、種々の金属酸化物や腐蝕性の強酸性ガスなどが共存する場合であっても、高い還元機能を維持できるなど非常に優れた機能を有している。従って、試料採取流路の一部に水銀還元用触媒または水銀変換ユニットを設け、試料中の水銀化合物を元素水銀に還元・変換して紫外線吸光式分析計で測定する排気ガス中の全水銀測定装置に、こうした機能を適用すれば、非常に優れた全水銀測定装置を構成することが可能となる。特に、元素水銀に選択性を有する紫外線吸光式分析計を使用することによって、共存成分の影響を受けない、高精度で、かつ長期安定性の高い、連続測定が可能な排気ガス中の水銀分析装置を提供することが可能となる。
【００２８】
本発明は、上記排気ガス中の全水銀測定装置であって、前記試料採取流路の水銀還元用触媒または水銀変換ユニットの前段階に、ミスト捕集剤または中和剤を使用することを特徴とする。
【００２９】
上記のように、本発明に係る水銀還元用触媒または水銀変換ユニットについては、長期間の還元機能を維持するように使用温度を制限する（５００℃以下）などの措置を適用している。しかしながら、試料自身に既にＳＯ３ミストやオイルミストなど試料採取流路を腐蝕する物質あるいは触媒を被毒する物質が含まれる場合には、こうした処理だけでは十分といえないことがある。本発明はこうした場合に、試料採取流路の水銀還元用触媒または水銀変換ユニットの前段階に、ミスト捕集剤または中和剤を使用することによって、水銀還元用触媒または水銀変換ユニットの機能を長期間維持し、高精度で、かつ長期安定性の高い、連続測定を可能とするものである。
【発明の効果】
【００３０】
以上のように、本発明によれば、従来困難であった石炭燃焼排気ガスなどのように種々の金属酸化物や腐蝕性の強酸性ガスなどが共存する場合であっても、高い還元機能を維持できる水銀還元用触媒および水銀変換ユニットを提供することが可能となった。また、共存成分の影響を受けない、高精度で、かつ長期安定性の高い、連続測定が可能な排気ガス中の全水銀測定装置を提供することが可能となった。
【発明を実施するための最良の形態】
【００３１】
以下、本発明の実施の形態について、図面を参照しながら説明する。
【００３２】
＜本発明に係る水銀還元触媒の基本的な構成＞
本発明に係る水銀還元触媒は、ゼオライト系モレキュラシーブ（ＭＳ）を触媒成分の主剤とすることを基本的な構成とする。つまり、ＭＳが有する吸着機能と分子篩機能という特異な機能を活かすことによって、水銀化合物（２価）に対して選択的に還元触媒作用が働き、元素水銀に変換されるものである。また、本発明は広くＭＳを主剤とする水銀還元用触媒をいい、共触媒として機能する物質や後述する触媒の被毒抑制剤などを付加し、水銀還元用触媒としての機能を高めた触媒をも含むものとする。
【００３３】
ここで、ＭＳの吸着機能は、合成ゼオライト（合成結晶アルミノケイ酸塩）の結晶内空洞に存在する強い電場が吸着物質との吸着力に影響するといわれている。具体的には、塩素などの極性物質や不飽和炭化水素などとは強い吸着力を有し、他の物質に優先して吸着し、容易に離脱しない。
【００３４】
また、ＭＳの分子篩機能は、結晶内に作製された空洞に繋がる均一な細孔の径によって支配され、この細孔を通過しうる分子径を有する物質のみが選択的に空洞で吸着することになる。なお、ＭＳは、細孔径を基にいくつかの型名で区分され、その特性の相違を示している。本発明では、これらについて検討した結果、下表１に示すような、ＭＳ３Ａ，４Ａ、５Ａ、１３Ｘが分子篩機能を強く有することから好ましいとの知見を得た。なお、本発明は、広くＭＳを主剤とする水銀還元用触媒をいい、これらの区分を組合せた触媒をも含むものとする。
【００３５】
以下、こうしたＭＳの有する機能を基に、水銀還元用触媒として要求される、（Ａ）還元作用の選択性および（Ｂ）金属酸化物との非反応性について実証した内容を説明する。
【００３６】
（Ａ）ＭＳの還元触媒機能
ＭＳの水銀還元触媒機能については、水銀化合物（２価）に対する還元触媒作用の選択性が要求される。ここでは、石炭燃焼排気ガス中の主成分であるＨｇＣｌ２が触媒作用によって還元される場合を説明する。ＨｇＣｌ２は、直線形で、分子径Ｈｇ−Ｃｌは２．２３〜２．２７Å（×２）であり、ＭＳの細孔径３〜１０Åよりも小さいことからＭＳの細孔に容易に填り、細孔内に吸着されて篩い機能が働きやすい。表１に、各ＭＳとゼオライトの細孔径と主な吸着特性を示す。
【００３７】
【表１】
0005192653.tif 000002
【００３８】
（Ａ−１）還元反応の機構
このとき、ＭＳの介在によって、次の還元反応が生じると推定される。つまり、
反応式：ＨｇＣｌ２  →  ＜吸着・分解・離脱＞  →  Ｈｇ  ＋  Ｃｌ２（吸着）
遊離Ｃｌ２は、ＭＳに吸着されるほか他のアルカリ物質と反応して塩化物となる。反応の進行は、まずＨｇＣｌ２のＣｌ原子をＭＳ分子がより強く吸着し、Ｈｇ−Ｃｌ結合が切断されるものと推定される。
【００３９】
（Ａ−２）ＭＳの種類と還元効率
次に、実際に各ＭＳ３Ａ、４Ａ、５Ａ、１３Ｘを用いて、ＨｇＣｌ２が触媒作用によって還元される場合について検証した。実証結果は、図１（触媒温度を４００℃にて）に例示するように、細孔径の大きいほど還元効率が高くなり、ＭＳ１３Ｘが最も高い還元効率を示した。つまり、４００℃における還元効率の面からすれば、８０％以上の効率を有するＭＳ４Ａ、５Ａ、１３Ｘが好ましく、より好ましくは、９０％以上の効率を有するＭＳ５、１３Ｘが好ましいという結果が得られた。併せて、他の耐熱性吸着剤物質、ジルコニア、酸化アルミナについても同様に検証したが、殆ど還元できていなかった。
【００４０】
（Ａ−３）触媒温度と還元効率
上記のように、ＭＳが水銀還元触媒として機能するためには、Ｈｇ−Ｃｌ結合が切断する必要がある。つまり、この結合を切断する解離エネルギーの供給、特に結合エネルギー以上のエネルギーが必要とされる。Ｈｇ２＋は、理論的には約６００℃から熱分解して一部元素水銀を生成するといわれている。化学量論的に反応が進むといわれているが、実験的には反応速度が遅く、全水銀測定装置の前処理用として熱分解による水銀変換部として用いるには、８５０〜９００℃の高温度条件での使用が必要となる。そこで、温度を指標としてＭＳの水銀還元触媒として機能する場合のＨｇＣｌ２の還元効率を追跡した。ＭＳ５Ａを用い、ＳＶ＝１０００−１ｈｒ付近において実証した結果は、図２に例示するように、３００℃以上において８０％以上の効率を有することが判った。しかしながら、５００℃を超える高温条件下においては、排気ガス中のＳＯ３の生成など副次的な問題の発生を伴うことから、実稼動時においては約５００℃を上限値とすることが好ましい。つまり、ＭＳを用いた水銀変換ユニットは、温度３００〜５００℃程度において水銀化合物、例えばＨｇＣｌ２の還元反応手段として好適であることが判った。また、触媒の動作温度を中温度域（３００〜５００℃）とすることによって、触媒の寿命を大きく伸ばすことができる。
【００４１】
（Ｂ）金属酸化物との非反応性
上記のように、排気ガス中の全水銀測定装置においては水銀化合物の元素水銀への還元は不可欠である一方、石炭燃焼排気ガスなどの排気ガス中には、ＰｂやＳｅなどの金属酸化物が比較的多く含まれていることから、水銀化合物の還元処理過程において、同時に金属酸化物との還元反応が起きて水銀とアマルガムを作り、水銀が捕捉されて正しい水銀測定ができなくなる。つまり、水銀還元触媒に対しては、こうした金属酸化物との非反応性、特にＰｂやＳｅなどとアマルガムを形成しにくい特性が必要となる。ＭＳを主剤とする本発明に係る水銀還元用触媒であっては、従前の触媒に比較し非常に優れた金属酸化物との非反応性を有することを実証することができた。ここでは、特に問題となるＳｅＯ２について、検証を行った。
【００４２】
（Ｂ−１）試験方法
（ａ）水銀還元用触媒にＳｅＯ２を被毒させ、その前後のＨｇＣｌ２の還元効率の差異
について検証した。水銀還元用触媒としてＭＳ１３Ｘを使用した。予めＨｇＣｌ２の発生
濃度を確定した標準ガスを作製し触媒に導入してＨｇ還元効率を確認した。次に、所定量
（２５０μｇ／ｍ３）のＳｅＯ２を混合した試料ガスを所定時間触媒に導入し、触媒の被
毒を行った。ＳｅＯ２は触媒に吸着されるため、ガス状のＳｅＯ２を通気して触媒後段の
流路の導電率計を設けて通過するＳｅＯ２を確認し、その導電率指示が上昇したところ、
つまりＳｅＯ２を吸着させた状態を完全被毒と判断した。その後、再度ＨｇＣｌ２の標準
ガスを通気し、触媒温度を４００℃にてＨｇ還元効率を確認した。両者の還元効率の差異
について検証を行った。
【００４３】
（ｂ）ＳｅＯ２が存在しない状態とＳｅＯ２が共存する状態について、ＨｇＣｌ２の還元効率の差異について検証した。触媒温度を４００℃にて水銀還元用触媒としてＭＳ１３Ｘを使用した。予めＨｇＣｌ２の発生濃度を確定した標準ガスを作製し触媒に導入してＨｇ還元効率を確認する。次に、ＨｇＣｌ２とＳｅＯ２を所定量混合し各発生濃度を確定した試料ガスを作製し（ＨｇＣｌ２：５０μｇ／ｍ３を基準とし、ＳｅＯ２濃度を変化させる）、両者が共存する状態で触媒に試料ガスを導入し、Ｈｇ還元効率に対するＳｅＯ２濃度の影響について試験を行った。
【００４４】
（Ｂ−２）試験結果
（ａ）表２に示すように、ＳｅＯ２被毒前後のＨｇＣｌ２の還元効率は変化はなく、ＳｅＯ２の影響はなかった。なお、図示はしないが、ＳｅＯ２について、２５０μｇ／ｍ３までの濃度を吸着飽和させた後でもＨｇＣｌ２の還元効率の影響はなかった。これは、ＳｅＯ２に限らず、ＳＯ２、Ｈ２Ｏなどの共存において、この温度領域においても吸着力が持っているが、ＨｇＣｌ２の吸着反応には影響を及ぼさない。つまり、ＳＯ２、Ｈ２ＯおよびＨｇ−Ｃｌの吸着サイトがそれぞれ異なっているためか、あるいはＳｅＯ２が吸着飽和状態になっても他のガスと分子半径が異なるためＨｇＣｌ２を高い還元効率が得られるものと推測される。
【００４５】
【表２】
0005192653.tif 000003
【００４６】
（ｂ）Ｈｇ還元効率に対するＳｅＯ２濃度の影響を図３に示す。ＨｇＣｌ２のみの還元効率と比べ、ＳｅＯ２共存状態でも効率に極端な低下は見られなかった。ＳｅＯ２を吸着しても、ＨｇＣｌ２の還元機能に影響を及ぼさないことが判った。
なお、図示はしないが、ＨｇＣｌ２と同濃度のＳｅＯ２を添加したときＨｇの還元効率は、ＭＳの種類により０〜５％程度低下する。これは、ＳｅＯ２分子の吸着作用が強いため一部ＨｇＣｌ２の分解反応を阻害するものと考えられる。
【００４７】
＜触媒の被毒対策＞
石炭燃焼排気ガス中には含まれるＳＯ２などの強酸性ガスは、触媒活性の長期的な被毒作用を与えることがある。これに対しては、リン酸塩や亜硫酸塩（亜硫酸を形成する塩基性物質を含む）などの「高温安定塩類」をＭＳに含浸または混合処理することによって、こうした被毒を長期にわたり抑制することができることが判った。これによって、水銀還元用触媒について高い還元機能を維持することが可能となった。また、「高温安定塩類」に制限したのは、上記のように、水銀還元用触媒の使用温度は、３００〜５００℃が好適であり、かかる温度において化学的・物理的に安定な化合物であることが必要であるためである。
【００４８】
（１）被毒抑制剤
ＳＯ２などの強酸性ガスに対する被毒抑制剤としては、高温安定塩類として、リン酸塩や亜硫酸塩あるいは亜硫酸を形成する塩基性物質を１種類または２種類以上混同して用いることが好ましい。亜硫酸を形成する塩基性物質については、共存ＳＯ２ガスとの反応で、亜硫酸塩を生成または形成することでＳＯ２ガスによる吸着や反応性を防ぐためと考えられる。塩類物質の含浸量は、ＭＳの質量に対して、重量比で５〜３０％程度とし、ＭＳの水銀化合物の還元反応効率を低下させない割合とする。また、ＭＳの吸着力を抑制する物質でリン酸塩類のほか炭酸塩や水酸化物も有効である。さらに、こうした高温安定塩類２種類以上混同して用いることによって、ＳＯ２以外のＮＯ２やＣｌ２など排気ガス中に共存する強酸性ガスに対する被毒抑制効果を期待することができる。
【００４９】
（２）処理方法
ＳＯ２被毒抑制剤の処理方法は、粒状あるいは粉状ＭＳにリン酸塩類、亜硫酸塩類（亜硫酸を形成する化合物を含む）などを混合する方法や、リン酸塩類や亜硫酸塩類の水溶液に粒状あるいは粉状ＭＳを含浸する方法がある。
例えば、粒状ＭＳを処理する場合においては、前処理として市販の粒状ＭＳ（１．５φ×３ｍｍ〜３φ×４ｍｍ）を６００〜８００℃にて６時間以上加熱処理を行ったものを使用する。具体的なＳＯ２被毒抑制剤の処理は、高温安定塩物質を一定量純水に溶かした後、ＭＳを加えて、５５℃において乾燥を行い、さらに真空乾燥機にて１５０℃で１２時間乾燥する。
【００５０】
＜水銀変換ユニットおよび触媒の成形＞
上記の処理によって作製された水銀還元用触媒３は、図４（Ａ）に例示するような容器２に充填された水銀変換ユニット１を用いて、例えば、後述する排気ガス中の全水銀測定装置の試料処理流路に設置される。容器２は、堅牢で、耐蝕性・耐熱性がある素材で構成され、接ガス材料は、ステンレス鋼（ＳＵＳ）などは還元水銀が再び酸化され易いことから、無機質材料としてガラス、石英、セラミックスなどが好ましく、また金属として酸化処理したＳＵＳ、Ｔｉを接ガス材料とすることが好ましい。また、排気ガス中のダスト等が多い場合には、除塵用のフィルタ（図示せず）を設けることも可能である。水銀変換ユニット１には、所望の水銀還元効率を確保できるように、水銀還元用触媒３を最適な温度に制御する加熱手段４が設けられている。石炭燃焼排気ガス中の全水銀測定装置に用いる場合には、水銀還元用触媒３としてＭＳが充填され、動作温度を３００〜５００℃に維持される。
【００５１】
このとき、触媒の成形は、市販の粒状ＭＳをそのまま使用する場合には、特に必要とされないが、高温安定塩類を用いる場合には、粉状ＭＳに１種類または２種類以上の高温安定塩類を含浸または混合した後、粒子状またはハニカム形状に成形することが好ましい。予め含浸または混合することによって、均一な被毒抑制効果を得ることができる。ここで、図４（Ｂ）に例示するようなハニカム型触媒を成形する場合には、高温安定塩類を１種類または２種類以上混合した後に成形することによって、大きな表面積に均一に。ハニカム型触媒を使用した場合には、１次フィルタのブローバックが可能となる。
【００５２】
＜排気ガス中の全水銀測定装置の構成＞
図５は、上記水銀還元用触媒あるいは水銀変換ユニット１を用いた排気ガス中の全水銀測定装置の１つの構成を例示する。本構成においては、２価の水銀（Ｈｇ２＋）と元素水銀（Ｈｇ０）などのように同一元素を含む相互に変換可能な複数の成分の全水銀（Ｈｇ２＋＋Ｈｇ０）を測定対象とする場合に適している。つまり、試料ガス中のＨｇ２＋を上記水銀還元用触媒あるいは水銀変換ユニット１を用いて最初に測定対象となる水銀化合物の全量をＨｇ０に変換した後、このガスからＨｇ０を選択的に除去したガスとの比較によって、他の共存成分の影響やバックグランドを排除することが可能となる。以下、具体的な実施態様として、測定手段として紫外線吸光式分析計１０を用いた排気ガス中の全水銀測定装置に本発明を適用した場合を、その一例として説明する。
【００５３】
本構成は、Ｈｇ２＋およびＨｇ０を測定対象とし、
（１）試料処理手段として、Ｈｇ２＋を選択的にＨｇ０に変換する水銀変換ユニット１、試料ガス流路ａを分岐した一方の流路ｃにＨｇ０を選択的に除去する精製器１１を備え、
（２）校正手段として、Ｈｇ２＋およびＨｇ０を含まないゼロガスを供給するゼロガス供給手段１２ａ、所定濃度のＨｇ０を供給するスパンガス供給手段１２ｂを備え、
（３）測定手段として、Ｈｇ０の濃度を選択的に検出する紫外線吸光式分析計１０を備え、
演算処理手段（図示せず）において、Ｈｇ０の検出機能、校正機能、および試料処理手段の処理機能のチェックを行うとともに、各機能に基づく処理を行う。
【００５４】
試料は、試料入口（試料採取手段に相当）１３から紫外線吸光式分析計１０の下流側に設けられた吸引ポンプ１４によって吸引採取される。採取された試料は、ダストフィルタ１５によって清浄にした後、バルブＶ１を介して流路ａに設けられた水銀変換ユニット１を経由して二分され、一方（流路ｃ）は精製器１１によって試料中のＨｇ０が除去されて流路抵抗１６ａを経由して紫外線吸光式分析計１０に導入され、他方（流路ｂ）は何も処理されずに流路抵抗１６ｂ，１６ａを経由して紫外線吸光式分析計１０に導入される。吸引ポンプ１４を配設した流路には、これと並列的に圧力調整器１４ａを設けることによって、常に上流側から吸引可能な状態を形成することによって吸引ポンプ１４の負荷を軽減し、吸引圧力を安定に調整することができる。このとき、接ガス材としては、安価なガラス、石英、セラミックスなどのほか金属としてＴｉ、酸化処理ＳＵＳを使用することができる。
【００５５】
通常の測定時は、流路ｂと流路ｃが周期的に切り換えられ、両者の差異からＨｇ２＋が紫外線吸光式分析計１０によって検出される。両流路の切換は、紫外線吸光式分析計１０の上流に設けられた電磁弁（バルブ）Ｖｆによって行われる。ゼロ校正時は、ゼロガスが校正ガス入口１２ａ（ゼロガス供給手段１２ａに相当）から導入され、流路ｄを経由して紫外線吸光式分析計１０に導入される。スパン校正時は、校正ガス入口１２ａからゼロガスが導入された発生器１２ｂ（スパンガス供給手段１２ｂに相当）から発生した所定濃度のスパンガスが、流路ｄを経由して紫外線吸光式分析計１０に導入される。バルブＶｆの切り換えは、通常０．５秒〜３０秒程度の周期で行われる。測定時、校正時およびチェック時の詳細は、後述する。
【００５６】
紫外線吸光式分析計１０は、図示しないが、紫外線光源部、試料セル部、紫外線検出器および光学フィルタからなる光学系を形成し、試料セル部に導入された試料中のＨｇ０による紫外領域の光の吸収量を紫外線検出器によって検出することによって、試料中のＨｇ０の濃度を測定することができる。
【００５７】
精製器１１としては、例えば活性炭などの吸着剤を用いることによって、試料中のＨｇ０を選択的に吸着・除去することができる。また、例えばＰｔ−シリカ系やＰｄ−アルミナ系あるいはＶ２Ｏ５などの触媒を用いて、試料中のＨｇ０を紫外線吸光式分析計１０が検出できないＨｇ２＋に酸化することによって、Ｈｇ０を選択的に除去することができる。このとき、精製器１１として酸化触媒を用いた場合には、動作温度を水銀変換ユニット１と同じ中温度域（例えば３００〜４００℃）とすることが可能であり、両者を同一ユニット内に収納でき、温度制御機構の統一、装置のコンパクト化を図ることができる。
【００５８】
校正あるいはチェック用の所定濃度のＨｇガスは、高圧ガスとして準備することができず、発生器１２ｂを用いることが必要である。例えば、ゼロガスを所定温度に維持されたＨｇの表層を通過させる方法、あるいはパーミエーションチューブをＨｇ液槽に浸し浸透するＨｇをゼロガスに混合させることによって、所定濃度のＨｇガスを得ることができる。また、これをゼロガスにより希釈することによって低濃度のＨｇガスを得ることができる。
【００５９】
図６は、本発明に係る水銀還元用触媒あるいは水銀変換ユニット１を用いた排気ガス中の全水銀測定装置の他の構成を例示する。上記排気ガス中の全水銀測定装置の試料採取流路の水銀変換ユニット１の前段階に、ミスト捕集剤または中和剤を充填したスクラバユニット１７を配設したことを特徴とする。
【００６０】
試料中にＳＯ３ミストやオイルミストなど試料採取流路を腐蝕する物質あるいは触媒を被毒する物質が多く含まれる場合において、スクラバユニット１７を用いてこれらを除去することによって、水銀変換ユニット１の水銀還元機能を長期間維持し、高精度で、かつ長期安定性の高い、連続測定を可能とするものである。
【００６１】
ミスト捕集剤としては、多孔質性のシリカ／アルミナ系の吸着剤などを用いることによって、排ガス中のＳＯ３ミストやオイルミストなどを除去することができる。また、強酸性ガスに対する中和剤としては、前記被毒抑制剤である亜硫酸塩を形成する塩基性物質を用いることによって、排ガス中のＨＣｌやＣｌ２などを除去することができる。
【００６２】
以上のような排気ガス中の全水銀測定装置によって、従前実用化が困難であった石炭排気ガス中の全金属水銀の正確かつ高感度での計測を実現することが可能となった。特に、水銀還元用触媒の動作温度を中温度域（３００〜５００℃）とすることができることにより、排気ガス中の金属酸化物の還元反応が起きず、アマルガムが発生しないため、排気ガス中の水銀の連続測定が妨害されることがない。また、従前の標準測定法とされてきた金アマルガム捕集−濃縮操作を用いる稀釈法に比べて、稀釈エア源や定流量装置が不要となり、サンプリング系がシンプルであり、メンテナンスが容易となる。
【産業上の利用可能性】
【００６３】
以上においては、本発明を、主として石炭燃焼排気ガス等の排気ガス中の水銀還元用触媒、水銀変換ユニットおよび全水銀測定装置に適用する場合について述べたが、プロセスガス等において組成が類似する試料や各種プロセス研究用などについても、適用することが可能である。また、ＳＯ２や金属酸化物などが共存する試料を測定する場合には、特に有用である。
【図面の簡単な説明】
【００６４】
【図１】モレキュラシーブの種類と還元効率試験の結果を示す説明図。
【図２】モレキュラシーブの還元効率についての温度特性を示す説明図。
【図３】Ｈｇ還元効率に対する共存する酸化セシウム（ＳｅＯ２）の影響を示す説明図。
【図４】水銀変換ユニットおよび触媒の成形を概略的に例示する説明図。
【図５】排気ガス中の全水銀測定装置の１つの構成を例示する説明図。
【図６】排気ガス中の全水銀測定装置の他の構成を例示する説明図。
【図７】従来技術に係る排気ガス中のガス状全水銀の連続分析法の１つの構成を例示する説明図。
【図８】従来技術に係る排気ガス中のガス状全水銀の連続分析法の他の構成を例示する説明図。
【符号の説明】
【００６５】
１    水銀変換ユニット
２    容器
３    水銀還元用触媒
４    加熱手段
１０  紫外線吸光式分析計
１１  精製器
１７  スクラバユニット
ａ〜ｄ  流路
【図１】
0005192653.tif 000004
【図２】
0005192653.tif 000005
【図３】
0005192653.tif 000006
【図４】
0005192653.tif 000007
【図５】
0005192653.tif 000008
【図６】
0005192653.tif 000009
【図７】
0005192653.tif 000010
【図８】
0005192653.tif 000011